"下記一般式1で示される含フッ素有機ケイ素化合物を防汚性付与成分として含有する防汚性付与剤。式中、Rfは炭素数1~10の直鎖状もしくは分岐状フルオロアルキル基、又は炭素数3~20のフルオロポリエーテル基、Qは炭素数1~12の2価の有機基、Rは独立に炭素数6~20のアルキル基、炭素数6~20のアリール基又は炭素数7~20のアラルキル基であり、R1、R2は互いに独立に炭素数1~6のアルキル基、炭素数6~10のアリール基又は炭素数7~10のアラルキル基であり、nは1~3の整数である。請求項1記載の防汚性付与剤を0.01~10.0質量含有することを特徴とする防汚性が付与されたハードコート材料。ハードコート材料が、活性エネルギー線硬化型樹脂組成物からなることを特徴とする請求項2記載の防汚性が付与されたハードコート材料。本発明は、上記事情に鑑みなされたもので、良好な防汚性を付与する防汚性付与剤、及び該防汚性付与剤を用いることにより防汚性が付与されたハードコート材料を提供することを目的とする。本発明者は、上記目的を達成するために鋭意検討を重ねた結果、下記一般式1で示される含フッ素有機ケイ素化合物を防汚性付与成分として含有する防汚性付与剤を、例えば耐指紋性付与剤としてハードコート材料に添加することで、指紋などの汚れが目立ちにくく、かつ拭取りやすい表面を有するハードコート皮膜が得られることを見出し、本発明をなすに至った。従って、本発明は、下記に示す防汚性付与剤及びハードコート材料を提供する。請求項1下記一般式1で示される含フッ素有機ケイ素化合物を防汚性付与成分として含有する防汚性付与剤。式中、Rfは炭素数1~10の直鎖状もしくは分岐状フルオロアルキル基、又は炭素数3~20のフルオロポリエーテル基、Qは炭素数1~12の2価の有機基、Rは独立に炭素数6~20のアルキル基、炭素数6~20のアリール基又は炭素数7~20のアラルキル基であり、R1、R2は互いに独立に炭素数1~6のアルキル基、炭素数6~10のアリール基又は炭素数7~10のアラルキル基であり、nは1~3の整数である。請求項2請求項1記載の防汚性付与剤を0.01~10.0質量含有することを特徴とする防汚性が付与されたハードコート材料。請求項3ハードコート材料が、活性エネルギー線硬化型樹脂組成物からなることを特徴とする請求項2記載の防汚性が付与されたハードコート材料。本発明の防汚性付与剤は、ハードコート材料に配合することで、ハードコート層表面に防汚性、耐指紋性等を付与するのに有用であり、これによって、指紋、皮脂、汗などの人脂、化粧品等が付着しても目立ちにくくなり、汚れが付着した場合であっても拭取り性に優れたハードコート表面を与える。含フッ素有機ケイ素化合物本発明の防汚性付与剤の主成分である含フッ素有機ケイ素化合物は、上記したように下記一般式1で示される。一般式1において、Rfは、炭素数1~10、好ましくは炭素数4~6の直鎖状又は分岐状フルオロアルキル基、又は炭素数3~20、好ましくは炭素数8~14のフルオロポリエーテル基であり、撥水撥油性、防汚性、ハードコート表面への滲出性などの特性を化合物に付与するためのものである。Rf中における炭素数が上記上限値を超える場合には、ハードコート材料との相溶性が損なわれるおそれがある。このような含フッ素基Rfとしては、例えば下記に示すものが例示できる。CmF2m1-,H-CmF2m-,F-CqF2qOp-C2F4-式中、mは1~10の整数であり、pは1~6の整数であり、qは1~3の整数である。Rfの例として、具体的には、下記式に示される基が挙げられる。CF3-,CF3CF2-,CF3CF2CF2-,CF32CF-,CF3CF2CF2CF2-,HCF2CF2CF2CF2-,CF32CFCF2-,CF3CF24CF2-,HCF2CF24CF2-,CF3CF26CF2-,CF3CF23CH2CF25-,CF3OCF2CF2-,CF3CF2CF2OCF2CF2-,CF3CF2CF2OCFCF3-,FCF2CF2CF2O3CF2CF2-,FCF2CF2CF2O4CF2CF2-,式1において、Qは炭素数1~12、好ましくは炭素数3~8の2価の有機基である。具体的には、メチレン基、エチレン基、プロピレン基トリメチレン基、メチルエチレン基、ブチレン基テトラメチレン基、メチルプロピレン基、ヘキサメチレン基、オクタメチレン基等のアルキレン基、フェニレン基等のアリーレン基、又はこれらの基の2種以上の組み合わせアルキレンアリーレン基等であってよく、あるいはこれらの基にエーテル結合、アミド結合、エステル結合、ジオルガノシリレン基等から選ばれる1種又は2種以上の構造を介在させたものであってもよく、更に酸素原子、窒素原子、ケイ素原子から選ばれる1種又は2種以上を含有してもよい2価の炭化水素基が挙げられる。このようなQとしては、下記式に示される基が挙げられる。-CH2-,-CH2CH2-,-CH2CH2CH2-,-CH2-O-CH2n-,-CH2CH2-O-CH2n-,-OCH2-,-CO-NH-CH2-,-CO-NPh-CH2-,-CO-NH-CH2CH2-,-CO-NPh-CH2CH2-,-CO-NH-CH2CH2CH2-,-CO-NCH3-CH2CH2CH2-,-CO-O-CH2-,-CO-NCH3-Ph’-,-CO-NR3-Y’-式中、Phはフェニル基、Ph’はフェニレン基であり、nは1~10の整数である。Y’は-CH2-又は下記式で表される2価の基であり、R3は水素原子又は非置換もしくは置換の、好ましくは炭素数1~10の1価炭化水素基である。式1において、Rは、炭素数6~20、好ましくは炭素数8~20のアルキル基、炭素数6~20、好ましくは炭素数8~14のアリール基、又は炭素数7~20、好ましくは炭素数7~14のアラルキル基であり、例えば、アルキル基としては、ヘキシル基、ヘプチル基、オクチル基、ノニル基、デシル基、ウンデシル基、ドデシル基ラウリル基、テトラデシル基ミリスチル基、ヘキサデシル基パルミチル基、オクタデシル基ステアリル基、エイコシル基等が挙げられ、アリール基としては、フェニル基、トリル基、キシリル基、ナフチル基、ビフェニル基、アントラニル基等が挙げられ、アラルキル基としては、ベンジル基、フェニルエチル基等が挙げられる。Rは同一の基であっても異種の基であってもよい。式1において、R1、R2は互いに独立に炭素数1~6、好ましくは炭素数1~4のアルキル基、炭素数6~10、好ましくは炭素数6~8のアリール基、又は炭素数7~10、好ましくは炭素数7~8のアラルキル基であり、該基は化合物に親油性、ハードコート材料への相溶性などを付与するために導入される。例えば、メチル基、エチル基、n-プロピル基、イソプロピル基、n-ブチル基、イソブチル基、シクロヘキシル基、フェニル基、ベンジル基などが挙げられる。中でも、メチル基、n-ブチル基、フェニル基であることが好ましく、特に好ましいのはメチル基である。なお、R1、R2は、R1、R2のそれぞれが同一の基であっても異種の基であってもよく、またR1とR2が同一の基であっても異種の基であってもよい。また、式1において、nは1~3の整数であり、好ましくは2又は3であり、特に好ましくは3である。式1の化合物中のパーフルオロアルキル鎖及び/又はパーフルオロポリエーテル鎖Rfと炭化水素鎖R1、R2及びRは、分子中のフッ素原子の質量割合が5~50質量となる割合で存在することが好ましく、より好ましくは10~40質量となる割合である。上記下限値未満ではハードコート表面への滲出が困難であり、望ましい特性が得られないおそれがある。また、上記上限値超では樹脂への親和性が損なわれるため、外観の白化や硬度の低下などが生じるおそれがある。式1に示される含フッ素有機ケイ素化合物は、既知の方法によって容易に製造できる。例えば、特公平7-20975号公報に示されるように、下記式2Rf、Q、R1、R2、nは上記と同じで示される含フッ素SiH化合物と、式1のR基から水素原子1個を除いた残基に対応するα-オレフィンとを原料として、従来公知のヒドロシリル化付加反応によって製造することができる。上記一般式1で示される含フッ素有機ケイ素化合物としては、原料入手のし易さ及び製造の容易さ等の点から、下記一般式3又は4で示される構造の含フッ素有機ケイ素化合物が好ましい。式中、R、m、pは前記と同じである。上記一般式1で示される含フッ素有機ケイ素化合物として、具体的には、以下のものを例示することができる。防汚性付与剤本発明の防汚性付与剤は、例えば、上述した一般式1で示される含フッ素有機ケイ素化合物を防汚性付与成分として有機溶剤に均一に溶解した溶液として調製することができる。この場合、均一溶液が得られる範囲であれば防汚性付与剤中の上記防汚性付与成分の濃度は特に制限されないが、通常は、0.1~50質量、好ましくは0.5~20質量、より好ましくは1~10質量程度であればよい。含フッ素有機ケイ素化合物を溶解する有機溶剤としては、該ハードコート材料と反応しないものから選ばれ、例えば、ヘキサン、ヘプタン、イソオクタン、イソドデカンなどの脂肪族炭化水素系溶剤、トルエン、キシレンなどの芳香族炭化水素系溶剤、メタノール、エタノール、イソプロパノールなどのアルコール系溶剤、アセトン、メチルエチルケトン、メチルイソブチルケトン、シクロヘキサノンなどのケトン系溶剤、エチレングリコールモノエチルエーテル、エチレングリコールモノ-t-ブチルエーテル、プロピレングリコールモノメチルエーテルなどのグリコールエーテル系溶剤、酢酸エチル、酢酸ブチル、プロピレングリコールモノメチルエーテル酢酸エステルなどのエステル系溶剤などが挙げられる。この中でもイソドデカン、イソプロパノール、メチルイソブチルケトンなどが好適に用いられる。ハードコート材料本発明の防汚性付与剤は、主にハードコート材料に添加して耐指紋付与剤等として使われる。ハードコート材料としては、透明性と適度な硬度と機械的強度とがあり、本発明に用いられる上記含フッ素有機ケイ素化合物と混合、硬化可能であれば特に限定されるものではない。ハードコート材料中に添加する防汚性付与剤の濃度は特に制限されるものではないが、通常は、0.01~10.0質量、好ましくは0.05~8.0質量、より好ましくは0.1~5.0質量程度であればよい。ここで、ハードコート材料としては、活性エネルギー線の照射により硬化する樹脂活性エネルギー線硬化型樹脂組成物や熱硬化性の樹脂熱硬化型樹脂組成物等を使用でき、具体的には、アルコキシシラン系化合物の部分加水分解オリゴマーからなる熱硬化型シリコーン系ハードコート材料、熱硬化型のポリウレタン樹脂からなる熱硬化型ポリウレタン系ハードコート材料、又は不飽和基を有するアクリル系化合物からなる紫外線硬化型アクリル系ハードコート材料が好ましい。特に本発明の防汚性付与剤に対して、溶解性と表面滲出性のバランスが優れている活性エネルギー線硬化型樹脂組成物、とりわけ紫外線硬化型アクリル系ハードコート材料が好ましい。熱硬化型シリコーン系ハードコート材料には、公知の方法によって合成したアルコキシシラン化合物の部分加水分解オリゴマーが使用できる。これに酢酸、マレイン酸等の硬化触媒を添加し、アルコール、グリコールエーテル系の有機溶剤に溶解させて熱硬化型シリコーン系ハードコート液が得られる。そしてこれを通常の塗料における塗装方法により透明プラスチック成型品の外面に塗布し、80~140°Cの温度で加熱硬化することによってハードコート塗膜を形成させる。但しこの場合、プラスチック成型品の熱変形温度以下での硬化温度の設定が前提となる。このような熱硬化型シリコーン系ハードコート材料としては、例えば、国際公開第2010/110389号パンフレット、特開2000-273394号公報、特開平10-218995号公報等に記載された材料などを挙げることができる。熱硬化型ポリウレタン系ハードコート材料には、ポリオキシアルキレンポリオールとして、1分子中に水酸基数2~3個を有する多価アルコール類、例えば、エチレングリコール、ジエチレングリコール、プロピレングリコール、ジプロピレングリコール、1,3-ブチレングリコール、1,4-ブチレングリコール、1,6-ヘキサンジオール、ネオペンチルグリコール、ビスフェノールA、トリメチロールエタン、トリメチロールプロパン、グリセリン等にエチレンオキサイドと他のアルキレンオキサイド、例えば、プロピレンオキサイド、スチレンオキサイド等を単独もしくは2種以上付加させたポリオキシアルキレンポリオールが使用され、これに有機ジイソシアネート類として、例えば、2,4-トリレンジイソシアネート、2,6-トリレンジイソシアネート、2,4/2,6異性体比65/35質量比トリレンジイソシアネート、2,4/2,6異性体比80/20質量比トリレンジイソシアネート、4,4-ジフェニルメタンジイソシアネート、ヘキサメチレンジイソシアネート、メタキシリレンジイソシアネート、フェニルジイソシアネート、1,5-ナフタレンジイソシアネート、水素添加トリレンジイソシアネート、水素添加4,4-ジフェニルメタンジイソシアネート、イソホロンジイソシアネート、末端ジイソシアネートプレポリマー等の単独又は混合物を使用することができ、これにウレタン化反応の触媒として公知の有機金属塩類、例えば、ナフテン酸鉛、オクチル酸鉛、ステアリン酸鉛等の有機鉛化合物又はナフテン酸すず、オクチル酸すず、ラウリル酸すず、テトラ-n-ブチルすず、n-ブチルチントリクロライド、トリメチルチンハイドロオキサイド、ジメチルチンジクロライド、ジブチルチンジラウレート等の有機すず化合物の単独あるいは混合物を配合し、適宜ケトン系等の溶剤で希釈することで、熱硬化型ポリウレタン系ハードコート液を調製する。そしてこれを通常の塗料における塗装方法により透明プラスチック成型品の外面に塗布し、70~100°Cの温度で加熱硬化することによってハードコート塗膜を形成させる。但しこの場合も、プラスチック成型品の熱変形温度以下での硬化温度の設定が前提となる。このような熱硬化型ポリウレタン系ハードコート材料としては、例えば、特許第3650988号公報、特許第3583073号公報、特許第4498850号公報、特開2006-182904号公報等に記載された材料などを挙げることができる。紫外線硬化型アクリル系ハードコート材料には、不飽和基を有するアクリル系化合物として、例えば、ペンタエリスリトールジメタアクリレート、ジエチレングリコールジメタアクリレート、トリメチロールプロパントリメタアクリレート、テトラメチロールテトラメタアクリレート、ペンタエリスリトールトリメタアクリレート、グリセロールトリメタアクリレート、トリスメタアクリロイルオキシエチルフォスフェート、フタル酸水素-2,2,2-トリ-メタアクリロイルオキシメチルエチル、グリセロールトリメタアクリレート、ペンタエリスリトールテトラメタアクリレート、ジトリメチロールプロパンテトラメタアクリレート、ジペンタエリスリトールペンタメタアクリレート、ジペンタエリスリトールヘキサメタアクリレート、ソルビトールヘキサメタアクリレート等の2~6官能のメタアクリル化合物、これらのメタアクリル化合物をエチレンオキシド、プロピレンオキシド、エピクロルヒドリン、脂肪酸、アルキル、ウレタン変性品、エポキシ樹脂にアクリル酸を付加させて得られるエポキシアクリレート類、2-ヒドロキシエチルメタアクリレート、2-ヒドロキシ-3-アクリロイロキシプロピルメタクリレート、及びペンタエリスリトートリアクリレートから選ばれる水酸基を有するメタアクリレートと、ヘキサメチレンジイソシアネート、イソホロンジイソシアネート、トリレンジイソシアネート、及びジフェニルメタンジイソシアネートから選ばれるポリイソシアネートを反応させたウレタンアクリレート類、アクリル酸エステル共重合体の側鎖にメタアクリロイル基を導入した共重合体等の多官能メタアクリレート混合物等を使用することができ、これにベンゾイン、ベンゾインメチルエーテル、ベンゾフェノン等の光重合開始剤を配合して用いる。そしてこれを透明プラスチック成型品の外面に塗布し、紫外線硬化することによってハードコート塗膜が形成される。なお、紫外線硬化条件としては、波長100~400nm、好ましくは200~400nm程度の紫外線を、照射量200~2,000mJ/cm2、好ましくは400~1,600mJ/cm2程度照射することによって硬化することができる。本発明の防汚性付与剤は、ハードコート材料に配合することで、ハードコート層表面に防汚性、耐指紋性等を付与するのに有用である。これによって、指紋、皮脂、汗などの人脂、化粧品等が付着しても目立ちにくくなり、汚れが付着した場合であっても拭取り性に優れたハードコート表面を与える。このため、本発明の防汚性付与剤は、人体が触れて人脂、化粧品等により汚される可能性のある物品の表面に施与される、塗装膜もしくは保護膜を形成するために使用される、硬化性組成物の添加剤として有用である。このような物品としては、例えば、光磁気ディスク、CDLDDVDブルーレイディスクなどの光ディスク、ホログラム記録などに代表される光記録媒体;メガネレンズ、プリズム、レンズシート、ペリクル膜、偏光板、光学フィルター、レンチキュラーレンズ、フレネルレンズ、反射防止膜、光ファイバーや光カプラーなどの光学部品光デバイス;CRT、液晶ディスプレイ、プラズマディスプレイ、エレクトロルミネッセンスディスプレイ、背面投写型ディスプレイ、蛍光表示管VFD、フィールドエミッシプロジェクションディスプレイ、トナー系ディスプレイ等の各種画面表示機器、特にPC、携帯電話、携帯情報端末、ゲーム機、デジタルカメラ、デジタルビデオカメラ、自動現金引出し預け入れ装置、現金自動支払機、自動販売機、自動車用等のナビゲーション装置、セキュリティーシステム端末等の画像表示装置、及びその操作も行うタッチパネルタッチセンサー、タッチスクリーン式画像表示入力装置;携帯電話、携帯情報端末、携帯音楽プレイヤー、携帯ゲーム機、リモートコントローラ、コントローラ、キーボード等、車載装置用パネルスイッチなどの入力装置;携帯電話、携帯情報端末、カメラ、携帯音楽プレイヤー、携帯ゲーム機などの筐体表面;自動車の外装、ピアノ、高級家具、大理石などの塗装及び表面;美術品展示用保護ガラス、ショーウインドー、ショーケース、広告用カバー、フォトスタンド用のカバー、腕時計、自動車用フロントガラス、列車、航空機等の窓ガラス、自動車ヘッドライト、テールランプなどの透明なガラス製又は透明なプラスチック製アクリル、ポリカーボネートなど部材、各種ミラー部材等が挙げられる。なお、ハードコート硬化膜の厚さは、通常、0.1~30μm、好ましくは1~10μm程度であればよい。以下、実施例及び比較例により本発明を具体的に説明するが、本発明は以下の実施例に限定されるものではない。[実施例1~3、比較例1~3]防汚性付与剤の調製10mlガラス製サンプル瓶に、表1に示される含フッ素有機ケイ素化合物1.0gと2-プロパノール9.0gを秤量し、密栓して、30分間振盪した。該ポリシロキサンが完全に溶解したことを確認し、孔径0.45μmのPTFEポリテトラフルオロエチレン製メンブレンフィルターでろ過して、含フッ素有機ケイ素化合物を防汚性付与成分として10質量含有する防汚性付与剤をそれぞれ調製した。ハードコート組成物の調製前述の防汚性付与剤を用いて、下記に示すような配合でハードコート組成物を調製した。なお、ブランクとして、防汚性付与剤を添加しない組成物も調製した。4官能アクリレートEBECRYL40[ダイセルサイテック社製]:100質量部プロピレングリコールモノメチルエーテル:137質量部1-ヒドロキシシクロヘキシルフェニルケトンイルガキュア184、チバジャパン社製:3質量部防汚性付与剤防汚性付与成分濃度10質量:10.0質量部ハードコート塗工材料の調製防汚性付与剤を配合した各溶液を、黒色のポリカーボネート板5×5×0.2cm上にスピンコートし、コンベア型紫外線照射装置パナソニック電工社製で、窒素雰囲気中1.6J/cm2の紫外線を照射して厚さ7μmの硬化膜を形成した。このハードコート組成物の硬化膜を有するポリカーボネート板をテストピースとし、以下の試験に供した。1.外観試験ハードコート膜の外観色調透明性、平滑性を目視にて評価した。結果を表2に記載した。2.接触角測定試験ハードコート膜表面の水及びオレイン酸に対する接触角を、接触角計協和界面科学社製を用いて測定した。結果を表2に記載した。3.耐指紋性試験以下の方法で耐指紋性試験を行った。試験は5名のパネラーによって行った。評価結果は5名の評価値で最も多かった評価値を評価結果とした。2つの評価値が同数であった場合は、5名の協議により評価結果を決定した。結果を表2に記載した。指紋視認性ハードコート膜表面に人差し指を押し付けて3秒間保持した後静かに指を離した。付着した指紋の視認性を、三波長発光形蛍光灯下で塗膜の真上から目視観察し、以下の4段階で評価した。◎...指紋を認識することができなかった。○...ほとんど指紋を認識できなかった。△...若干指紋を認識することができた。×...はっきりと指紋を認識することができた。指紋拭取り性ハードコート膜面に付着した指紋を不織布ベンコットM-3II[旭化成せんい社製]で一方向に往復して指紋を拭取った。拭取り後の状態を三波長発光形蛍光灯下で塗膜の斜め45°上から目視観察し、指紋が目視できなくなるまでの往復回数を以下の3段階で評価した。◎...3往復未満で指紋を拭取ることができた。○...3往復以上5往復未満で指紋を拭取ることができた。×...5往復以上拭いても指紋を拭取ることができなかった。"